(57)【要約】【課題】従来のエポキシ樹脂系目地材の問題点を解決し、可撓性に優れたタイル用目地材を提供する。【解決手段】エポキシ樹脂を主成分とするバインダー成分を含むタイル用目地材において、該エポキシ樹脂が、脂環式エポキシ樹脂であるか、或いは脂環式エポキシ樹脂と芳香族エポキシ樹脂との混合物であることを特徴とするタイル用目地材。脂環式エポキシ樹脂を含むことにより可撓性が高められる。更に反応性希釈剤を配合することによりより、一層可撓性を高めることができる。【選択図】なし【特許請求の範囲】
【請求項１】
エポキシ樹脂を主成分とするバインダー成分を含むタイル用目地材において、
該エポキシ樹脂が、脂環式エポキシ樹脂であるか、或いは脂環式エポキシ樹脂と芳香族エポキシ樹脂との混合物であることを特徴とするタイル用目地材。
【請求項２】
請求項１において、該芳香族エポキシ樹脂がビスフェノールＡ型エポキシ樹脂及び／又はビスフェノールＦ型エポキシ樹脂であることを特徴とするタイル用目地材。
【請求項３】
請求項１又は２において、該脂環式エポキシ樹脂が、水添ビスフェノールＡ型エポキシ樹脂であることを特徴とするタイル用目地材。
【請求項４】
請求項１ないし３のいずれか１項において、該エポキシ樹脂として、芳香族エポキシ樹脂と脂環式エポキシ樹脂とを、芳香族エポキシ樹脂：脂環式エポキシ樹脂＝７／３〜０／１０（重量比）で含むことを特徴とするタイル用目地材。
【請求項５】
請求項１ないし４のいずれか１項において、更に反応性希釈剤を含むことを特徴とするタイル用目地材。
【請求項６】
請求項５において、該反応性希釈剤が１官能又は２官能の脂肪族グリシジルエーテル系反応性希釈剤であることを特徴とするタイル用目地材。
【請求項７】
請求項６において、該反応性希釈剤の含有量が該エポキシ樹脂１００重量部に対して１０〜４０重量部であることを特徴とするタイル用目地材。
【請求項８】
請求項１ないし７のいずれか１項において、該エポキシ樹脂と、エポキシ樹脂用硬化剤と、骨材とを含むことを特徴とするタイル用目地材。
【発明の詳細な説明】
【技術分野】
【０００１】
本発明はタイル用目地材に係り、特に、可撓性に優れ、目地割れが起こり難いエポキシ樹脂系タイル用目地材に関する。
【背景技術】
【０００２】
従来、防水パンやタイル施工に用いられる樹脂系目地材としては、シリコーン系、変性シリコーン系、或いはウレタン系等の目地材が提供されているが、これらは、ゴム弾性を有し、柔軟性が大き過ぎるために、施工面の強度が不足し、また、歪み易いという問題があった。
【０００３】
このような問題のないものとしてエポキシ樹脂系目地材があり、エポキシ樹脂系目地材の適用が有望視されている（特許文献１）。このエポキシ樹脂系目地材の主成分となるエポキシ樹脂としては、通常、ビスフェノールＡ型エポキシ樹脂、ビスフェノールＦ型エポキシ樹脂、或いはノボラック型エポキシ樹脂が用いられている。
【特許文献１】特開平１１−２７０１００号公報
【発明の開示】
【発明が解決しようとする課題】
【０００４】
エポキシ樹脂系目地材は、高強度であるが、剛性が高く、脆いため、例えば、歪み易い防水パンを床などに施工した場合、運搬時や使用時の歪みでタイルの目地にクラックが発生するという問題があった。
また、複数枚のタイルを、下地板を用いずに、目地材のみで接着したタイルパネルが提供されているが、このようなタイルパネルの目地材として従来のエポキシ樹脂系目地材を用いた場合、次のような問題がある。
【０００５】
・タイルパネルの施工面に不陸（凹反り、凸反り、段差）があった場合、目地部の剛性が強く、タイルパネルが殆ど撓まないため、施工面に沿って、密着させて施工することができない。
無理にタイルパネルを施工面に沿わせると、タイルパネルの目地部が脆いために、目地部に亀裂が入る。通常、タイルパネルの裏面は全面接着ではなく部分接着とするため、タイルパネルの目地部に亀裂が入るとタイルの脱落につながる。
また、不陸のある施工面に一時的に接着剤で接着することができたとしても、接着剤が硬化する前にタイルパネルが剛直な平板状に戻り、接着面からはがれてしまう。
【０００６】
・目地部が硬いために、目地部分をパイプソー等の簡易な切断具で切断することができない。切断のためには、大がかりな切断具が必要となる。
【０００７】
・施工面に不陸がない場合であっても、目地部が脆いために、施工後の衝撃で目地部が割れてタイルが脱落する可能性がある。
【０００８】
本発明は上記従来のエポキシ樹脂系目地材の問題点を解決し、可撓性に優れたタイル用目地材を提供することを目的とする。
【課題を解決するための手段】
【０００９】
本発明（請求項１）のタイル用目地材は、エポキシ樹脂を主成分とするバインダー成分を含むタイル用目地材において、該エポキシ樹脂が、脂環式エポキシ樹脂であるか、或いは脂環式エポキシ樹脂と芳香族エポキシ樹脂との混合物であることを特徴とする。
【００１０】
本発明（請求項２）のタイル用目地材は、請求項１において、該芳香族エポキシ樹脂がビスフェノールＡ型エポキシ樹脂及び／又はビスフェノールＦ型エポキシ樹脂であることを特徴とする。
【００１１】
本発明（請求項３）のタイル用目地材は、請求項１又は２において、該脂環式エポキシ樹脂が、水添ビスフェノールＡ型エポキシ樹脂であることを特徴とする。
【００１２】
本発明（請求項４）のタイル用目地材は、請求項１ないし３のいずれか１項において、該エポキシ樹脂として、芳香族エポキシ樹脂と脂環式エポキシ樹脂とを、芳香族エポキシ樹脂：脂環式エポキシ樹脂＝７／３〜０／１０（重量比）で含むことを特徴とする。
【００１３】
本発明（請求項５）のタイル用目地材は、請求項１ないし４のいずれか１項において、更に反応性希釈剤を含むことを特徴とする。
【００１４】
本発明（請求項６）のタイル用目地材は、請求項５において、該反応性希釈剤が１官能又は２官能の脂肪族グリシジルエーテル系反応性希釈剤であることを特徴とする。
【００１５】
本発明（請求項７）のタイル用目地材は、請求項６において、該反応性希釈剤の含有量が該エポキシ樹脂１００重量部に対して１０〜４０重量部であることを特徴とする。
【００１６】
本発明（請求項８）のタイル用目地材は、請求項１ないし７のいずれか１項において、該エポキシ樹脂と、エポキシ樹脂用硬化剤と、骨材とを含むことを特徴とする。
【発明の効果】
【００１７】
本発明のタイル用目地材は、バインダー成分の主成分であるエポキシ樹脂として脂環式エポキシ樹脂を用いることにより、可撓性に優れたものとすることができ、エポキシ樹脂本来の機械的強度や耐久性を得た上で、可撓性に優れ、このため下地面に対する追随性に優れ、クラックの発生の問題のない目地を形成することができる。
【００１８】
本発明において、芳香族エポキシ樹脂としてはビスフェノールＡ型エポキシ樹脂及び／又はビスフェノールＦ型エポキシ樹脂が好ましく（請求項２）、脂環式エポキシ樹脂としては、このような芳香族エポキシ樹脂を水添（水素添加）してなるシクロヘキサン環含有エポキシ樹脂が好ましい（請求項３）。
また、エポキシ樹脂中の芳香族エポキシ樹脂と脂環式エポキシ樹脂との割合は７／３〜０／１０（重量比）であることが好ましい（請求項４）。
【００１９】
本発明のタイル用目地材は、更に反応性希釈剤を含むことが好ましく、これにより可撓性をより一層改善することができる（請求項５）。この反応性希釈剤としては１官能又は２官能の脂肪族グリシジルエーテル系反応性希釈剤が好ましく（請求項６）、反応性希釈剤の含有量は、エポキシ樹脂１００重量部に対して１０〜４０重量部とすることが好ましい（請求項７）。
【００２０】
本発明のタイル用目地材は、通常、エポキシ樹脂と、エポキシ樹脂用硬化剤と、骨材とを用いて調製される（請求項８）。
【発明を実施するための最良の形態】
【００２１】
以下に本発明のタイル用目地材の実施の形態を詳細に説明する。
【００２２】
本発明のタイル用目地材は、バインダー成分としてのエポキシ樹脂の少なくとも一部として脂環式エポキシ樹脂を用いたことを特徴とし、通常、エポキシ樹脂用硬化剤と、骨材とを所定の配合で混合して調製される。また、このタイル用目地材は更に反応性希釈剤を含むものであっても良い。
【００２３】
＜脂環式エポキシ樹脂＞
本発明で使用される脂環式エポキシ樹脂としては、特に制限はないが、ビスフェノールＡ型エポキシ樹脂等の芳香族エポキシ樹脂に水添して得られるシクロヘキサン環含有エポキシ樹脂が好ましく、このようなものとしては、阪本薬品工業株式会社製ＳＲ−ＨＢＡ（水添ビスフェノールＡジグリシジルエーテル，エポキシ当量２１５ｇ／ｅｑ．）、（株）ＡＤＥＫＡ製アデカシレジンＥＰ−４０８０Ｅ（水添ビスフェノールＡ型エポキシ樹脂，エポキシ当量２１５ｇ／ｅｑ．）等を用いることができる。
【００２４】
これらの脂環式エポキシ樹脂は１種を単独で用いても良く、２種以上を混合して用いても良い。
【００２５】
＜芳香族エポキシ樹脂＞
本発明においては、エポキシ樹脂として脂環式エポキシ樹脂と共に芳香族エポキシ樹脂を併用しても良い。
芳香族エポキシ樹脂としては、ビスフェノールＡ型エポキシ樹脂、ビスフェノールＦ型エポキシ樹脂を好適に用いることができ、これらのエポキシ樹脂は混合して用いても良い。
【００２６】
なお、芳香族エポキシ樹脂は、ビスフェノールＡ型エポキシ樹脂、ビスフェノールＦ型エポキシ樹脂に限らず、ノボラック型エポキシ樹脂等のその他のエポキシ樹脂を用いることもでき、ノボラック型エポキシ樹脂をビスフェノールＡ型エポキシ樹脂及び／又はビスフェノールＦ型エポキシ樹脂と併用することもできる。
【００２７】
＜エポキシ樹脂用硬化剤＞
エポキシ樹脂用硬化剤としては、この分野で使用されているものはいずれも使用できるが、一般には酸無水物系硬化剤、フェノール系硬化剤、ポリアミン系硬化剤、カチオン重合触媒等を用いることができ、これらは１種を単独で用いてもよく、２種以上を混合して用いてもよい。これらのうち、特にポリアミン系硬化剤が好ましい。
【００２８】
ポリアミン系硬化剤としては、具体的には、１−シアノエチル−２−エチル−４−メチルイミダゾール、２−エチル−４−メチルイミダゾール、１−ベンジル−２−メチルイミダゾール、２−メチルイミダゾール等のイミダゾール類、キシリレンジアミン、ジアミノジフェニルメタン等の芳香族ポリアミン類、エチレンジアミン、テトラメチレンジアミン、ヘキサメチレンジアミン、ジエチレントリアミン、イミノビスプロピルアミン、ビス（ヘキサメチレン）トリアミン、トリエチレンテトラミン、テトラエチレンペンタミン、ペンタエチレンヘキサミン、１，３，６−トリスアミノメチルヘキサン、Ｎ−ベンジルエチレンジアミン、トリメチルヘキサメチレンジアミン、ジメチルアミノプロピルアミン、ジエチルアミノプロピルアミン、アミノエチルエタノールアミン、ジエチレングリコール・ビスプロピレンジアミン、メンセンジアミン、イソフォロンジアミン、Ｎ−アミノエチルピペラジン、ジアミノジシクロヘキシルメタン、ビス（４−アミノ−３−メチルシクロヘキシル）メタン、１，３−ビス（アミノメチル）シクロヘキサン、３，９−ビス（３−アミノピロピル）−２，４，８，１０−テトラオキサスピロ［５．５］ウンデカン、ジシアンジアミド等の脂肪族ポリアミン類及びそれらの混合物や、カルボン酸類、エポキシ化合物、メタクリル酸メチル、フェノール・ホルムアルデヒド、アクリロニトリル等による変性物が例示される。また、高融点イミダゾール化合物、ジシアンジアミド、アミンをエポキシ樹脂等に付加したアミン付加物等の高融点分散型潜在硬化剤、イミダゾール系硬化剤等の表面をポリマーで被覆したマイクロカプセル型潜在性硬化剤、アミン塩型潜在性硬化剤等の潜在性硬化剤を使用することもできる。
【００２９】
＜骨材＞
骨材としては、特に制限はなく、目地材の骨材として一般に用いられているものであればいずれも用いることができ、例えば、珪砂、炭酸カルシウム、水酸化アルミニウム、水酸化マグネシウム、酸化チタン、酸化亜鉛、フライアッシュバルーン等が挙げられる。これらは１種を単独で用いてもよく、２種以上を混合して用いてもよい。
なお、骨材の粒径は、過度に大きいと目地の表面が粗くなることから、平均粒径５００μｍ以下であることが好ましい。
【００３０】
＜反応性希釈剤＞
反応性希釈剤としては、１官能又は２官能の脂肪族グリシジルエーテル系反応性希釈剤、即ち、グリシジル基を１個又は２個有する脂肪族グリシジルエーテルを用いることができ、例えば、阪本薬品工業株式会社より下記製品名で市販されているものを用いることができる。
【００３１】
【表１】
2010043501.tif 000002
【００３２】
これらのうち、高分子量であることにより、エポキシ当量２００ｇ／ｅｑ．以上の高エポキシ当量のものが好ましく、とりわけエポキシ当量２００〜３５０ｇ／ｅｑ．のものが好ましい。
これらは１種を単独で用いてもよく、２種以上を混合して用いてもよい。
【００３３】
＜その他の成分＞
本発明のタイル用目地材は、上述の成分以外に、接着付与剤、希釈剤、顔料、染料、脱水剤、紫外線吸収剤、光安定剤、酸化防止剤、防カビ剤等、その他の添加剤を含んでいても良い。
【００３４】
＜配合割合＞
本発明のタイル用目地材は、バインダー成分のエポキシ樹脂として脂環式エポキシ樹脂を含むものであるが、脂環式エポキシ樹脂と芳香族エポキシ樹脂とを併用しても良い。エポキシ樹脂中の脂環式エポキシ樹脂と芳香族エポキシ樹脂との含有割合は、重量比で７／３〜０／１０、特に６／４〜０／１０であることが好ましい。脂環式エポキシ樹脂に芳香族エポキシ樹脂を併用することにより高強度化という効果が得られるが、芳香族エポキシ樹脂の配合量が多過ぎると、可撓性が低下し、本発明の目的を達成し得ない。
【００３５】
また、エポキシ樹脂用硬化剤は、用いるエポキシ樹脂及びその硬化剤の種類によっても異なるが、エポキシ樹脂に対する重量比で０．３〜１．０、特に、０．４〜０．６の割合で用いることが好ましい。この範囲よりも硬化剤が少ないと十分な硬化特性を得ることができず、多いと硬化剤の染み出しが発生する。
【００３６】
また、骨材は、エポキシ樹脂と骨材との体積比で、エポキシ樹脂：骨材＝１０：１０〜４０の範囲で用いることが好ましい。この範囲よりも骨材が少ないと目地の光沢が強くなりすぎ、多いと硬化前の目地材の流動性が低すぎるため、タイルパネルを製造することが困難になる。
【００３７】
前述の反応性希釈剤を用いる場合、反応性希釈剤は、タイル用目地材中のエポキシ樹脂１００重量部に対して１０〜４０重量部、特に２０〜４０重量部の割合で用いることが好ましい。反応性希釈剤の使用量が少な過ぎると、この反応性希釈剤を用いることによる可撓性の向上効果を十分に得ることができず、多過ぎると硬度、剛性が低下し、好ましくない。
【００３８】
＜タイル用目地材の調製・硬化方法＞
本発明のタイル用目地材は、上述の配合成分を混合し、好ましくは、エポキシ樹脂硬化剤以外の成分の混合物よりなる主剤とエポキシ樹脂硬化剤とを混合し、得られたタイル用目地材を施工部やタイル間の目地部に充填して当該エポキシ樹脂の硬化条件、例えば２０〜８０℃で３〜２４時間程度加熱することにより硬化させて目地部を形成することができる。
【００３９】
＜用途＞
本発明のタイル用目地材の適用箇所には特に制限はないが、タイルパネルの目地部や防水パン等の施工部の目地部等、下地の不陸による歪みにより、目地部が変形し易い箇所に適用した場合に、その優れた可撓性を有効に発揮させて、良好な目地部を形成することができる。
【実施例】
【００４０】
以下に、実施例、比較例及び参考例を挙げて本発明をより具体的に説明する。
【００４１】
なお、以下において、タイル用目地材に用いた各成分の詳細は次の通りである。
ビスフェノールＡ型エポキシ樹脂：ジャパンエポキシレジン株式会社製
「エピコート８２８」
水添ビスフェノールＡ型エポキシ樹脂：（株）ＡＤＥＫＡ製「ＥＰ−４０８０Ｅ」
低級アルコールグリシジルエーテル：阪本薬品工業株式会社製「ＢＧＥ−Ｃ」
（エポキシ当量１４５ｇ／ｅｑ．）
高級アルコールグリシジルエーテル：阪本薬品工業株式会社製「ＳＹ−２５Ｌ」
（エポキシ当量２６０ｇ／ｅｑ．）
７号珪砂
酸化チタン：石原産業株式会社製「Ｒ−８２０」
硬化剤：エアープロダクツジャパン株式会社製
変性ポリアミン系硬化剤「ＩＭ−５４４」
【００４２】
［実施例１，２、比較例１、参考例１］
表２に示す配合の主剤と硬化剤とを混合してなるタイル用目地材を調製し、このタイル用目地材について、以下の（１）及び（２）の評価を行い、結果を表２に示した。
なお、タイル用目地材は８０℃で６時間加熱することにより硬化させた。
【００４３】
（１）  繰り返し加重での目地割れの有無
タイルが張り付けられたユニットバス用防水パンのタイル目地部に目地詰めして硬化させた後、この防水パンの中心部に１００ｋｇｆの加重を繰り返しかけ、目地割れの有無を調べ、目地割れが認められないものを「○」、目地割れが発生したものを「×」とした。
（２）  運搬による目地割れの有無
タイルが張り付けられたユニットバス用防水パンのタイル目地部に目地詰めして硬化させた後、このユニットバス用防水パンを運搬し、そのときの目地割れの有無を調べ、目地割れが認められないものを「○」、目地割れが発生したものを「×」とした。
【００４４】
【表２】
2010043501.tif 000003
【００４５】
表２より、本発明のタイル用目地材は、可撓性に優れることが分かる。